(57)【要約】【課題】ゴム粒子を含有する透明基材を用いた場合において、加熱乾燥後の金属光沢の低下を抑制することができる金属調加飾用部材を提供する。【解決手段】透明基材上に気相金属蒸着膜を有する金属蒸着フィルムを、前記透明基材が外層側を向くように配置してなる金属調加飾用部材であって、前記透明基材はゴム粒子及びバインダー樹脂を含む透明樹脂基材であり、下記条件１を満たす、金属調加飾用部材。＜条件１＞  ウェーブスキャン装置を用いて、金属調加飾用部材の外層側から測定した写像鮮明性の値をＤ１とする。前述の測定を行った金属調加飾用部材を７５℃で７２時間乾燥する。金属調加飾用部材の外層側の表面温度を室温まで放冷した後、ウェーブスキャン装置を用いて、乾燥した金属調加飾用部材の外層側から測定される写像鮮明性をＤ２とする。かかる前提において、Ｄ２／Ｄ１が０．９４０以上を示す。【選択図】図１
2019209551.tif 000002
【特許請求の範囲】
【請求項１】
透明基材上に気相金属蒸着膜を有する金属蒸着フィルムを、前記透明基材が外層側を向くように配置してなる金属調加飾用部材であって、前記透明基材はゴム粒子及びバインダー樹脂を含む透明樹脂基材であり、下記条件１を満たす、金属調加飾用部材。
＜条件１＞
ウェーブスキャン装置を用いて、金属調加飾用部材の外層側から測定した写像鮮明性の値をＤ１とする。前述の測定を行った金属調加飾用部材を７５℃で７２時間乾燥する。金属調加飾用部材の外層側の表面温度を室温まで放冷した後、ウェーブスキャン装置を用いて、乾燥した金属調加飾用部材の外層側から測定される写像鮮明性をＤ２とする。かかる前提において、Ｄ２／Ｄ１が０．９４０以上を示す。
【請求項２】
前記ゴム粒子の外殻がアクリル系樹脂を含み、前記バインダー樹脂がアクリル系樹脂を含む、請求項１に記載の金属調加飾用部材。
【請求項３】
前記透明基材を７５℃で３０分加熱した際の熱収縮率が１．０％以下である、請求項１又は２に記載の金属調加飾用部材。
【請求項４】
前記透明基材と前記気相金属蒸着膜との間にプライマー層を有する、請求項１〜３の何れか１項に記載の金属調加飾用部材。
【請求項５】
前記気相金属蒸着膜がインジウム蒸着膜である、請求項１〜４の何れか１項に記載の金属調加飾用部材。
【請求項６】
前記金属蒸着フィルムの内層側に樹脂基板を有する、請求項１〜５の何れか１項に記載の金属調加飾用部材。
【請求項７】
前記樹脂基板がバインダー樹脂としてＡＢＳ樹脂を含む、請求項６に記載の金属調加飾用部材。
【請求項８】
請求項１〜７の何れか１項に記載の金属調加飾用部材から形成されてなる、金属調加飾成形体。
【発明の詳細な説明】
【技術分野】
【０００１】
本発明は、金属調加飾用部材及びそれを用いた金属調加飾成形体に関する。
【背景技術】
【０００２】
従来より、成形体の意匠性を高めるために、成形体の表面に金属光沢を付与することが行われている。金属光沢を付与する手段としては、古くから金属メッキが行われている。しかし、金属メッキは工程が複雑で製造コストがかかること、廃液が発生して環境に負荷がかかることなどの問題があった。また、成形体の表面が凹凸形状を有する場合、均一で綺麗なメッキ膜を施すことは困難であった。
【０００３】
金属メッキの代替手段として、物理的気相蒸着（ＰＶＤ）により形成された気相金属蒸着膜を有する加飾シートを用いて、樹脂成形体等の被着体の表面を加飾する手段が提案されている（特許文献１）。
【先行技術文献】
【特許文献】
【０００４】
【特許文献１】特許５８０９７６８号公報
【発明の概要】
【発明が解決しようとする課題】
【０００５】
気相金属蒸着膜を有する加飾シートの基本構成は、透明基材上に気相金属蒸着膜を備えた金属蒸着フィルムである。しかし、金属蒸着フィルムのみでは強度不足等の問題があるため、通常は、金属蒸着フィルムの内層側に樹脂基板を積層した積層体を作製し、該積層体を成形することによって、金属調の加飾成形体を得る場合が多い。
【０００６】
しかしながら、従前の金属蒸着フィルムから上記のような積層体を得て、該積層体を成形した場合、期待した金属光沢が得られないことが頻発した。
【課題を解決するための手段】
【０００７】
本発明者らは鋭意検討した結果、まず、上記樹脂基板の乾燥工程に着眼した。上記積層体を成形する際に樹脂基板中に水分が残存していると、成形時の熱で樹脂基板の水分が膨張し、成形体に気泡等の欠陥が生じてしまう。このため、上記積層体を成形する前に、上記積層体を成形時よりも低い温度で長時間加熱し、樹脂基板中の水分を少しずつ排出する、乾燥工程が行われる。本発明者らは、この乾燥工程の際に、金属蒸着フィルムの透明基材が収縮し、金属蒸着面に皺が生じることによって、金属光沢が低下しているのではないかと推定した。
しかしながら、金属蒸着フィルムの透明基材として収縮率の低いものを用いたとしても、成形後に期待した金属光沢感が得られないことが頻発した。
【０００８】
そして、本発明者らはさらに鋭意検討した結果、上記の問題は、特定の透明基材（具体的には、成形性を良好にするために使用される「ゴム粒子を含有する透明基材」）を用いた場合に生じる傾向が高いことを見出し、さらには、そのような特定の透明基材を用いた際の乾燥工程における金属光沢の低下を抑制し得ることを見出し、本発明を完成するに至った。
【０００９】
本発明は、以下の［１］〜［２］を提供する。
［１］透明基材上に気相金属蒸着膜を有する金属蒸着フィルムを、前記透明基材が外層側を向くように配置してなる金属調加飾用部材であって、前記透明基材はゴム粒子及びバインダー樹脂を含む透明樹脂基材であり、下記条件１を満たす、金属調加飾用部材。
＜条件１＞
ウェーブスキャン装置を用いて、金属調加飾用部材の外層側から測定した写像鮮明性の値をＤ１とする。前述の測定を行った金属調加飾用部材を７５℃で７２時間乾燥する。金属調加飾用部材の外層側の表面温度を室温まで放冷した後、ウェーブスキャン装置を用いて、乾燥した金属調加飾用部材の外層側から測定される写像鮮明性をＤ２とする。かかる前提において、Ｄ２／Ｄ１が０．９４０以上を示す。
［２］上記［１］に記載の金属調加飾用部材から形成されてなる、金属調加飾成形体。
【発明の効果】
【００１０】
本発明によれば、ゴム粒子を含有する透明基材を用いた場合において、乾燥後の金属光沢の低下を抑制することができる金属調加飾用部材及びこれを用いた金属調加飾成形体を提供することができる。
【図面の簡単な説明】
【００１１】
【図１】本発明の金属調加飾用部材の一実施形態を示す断面図である。
【図２】本発明の金属調加飾用部材の他の実施形態を示す断面図である。
【図３】加熱乾燥前の気相金属蒸着膜の島部の状態の一例を説明する模式図である。
【図４】加熱乾燥時の気相金属蒸着膜の島部の挙動の一例を説明する模式図である。
【図５】加熱乾燥時の気相金属蒸着膜の島部の挙動の他の例を説明する模式図である。
【発明を実施するための形態】
【００１２】
［金属調加飾用部材］
本発明の金属調加飾用部材は、透明基材上に気相金属蒸着膜を有する金属蒸着フィルムを、前記透明基材が外層側を向くように配置してなるものであって、前記透明基材はゴム粒子及びバインダー樹脂を含む透明樹脂基材であり、下記条件１を満たすものである。
＜条件１＞
ウェーブスキャン装置を用いて、金属調加飾用部材の外層側から測定した写像鮮明性の値をＤ１とする。前述の測定を行った金属調加飾用部材を７５℃で７２時間乾燥する。金属調加飾用部材の外層側の表面温度を室温まで放冷した後、ウェーブスキャン装置を用いて、乾燥した金属調加飾用部材の外層側から測定される写像鮮明性をＤ２とする。かかる前提において、Ｄ２／Ｄ１が０．９４０以上を示す。
【００１３】
図１及び図２は、本発明の金属調加飾用部材の実施形態を示す断面図である。
図１及び図２の金属調加飾用部材１００は、透明基材１１上に気相金属蒸着膜１２を有する金属蒸着フィルム１０を、前記透明基材１１が外層側を向くように配置されている。また、図２の金属調加飾用部材１００の金属蒸着フィルム１０は、透明基材１１と気相金属蒸着膜１２との間にプライマー層１３を有している。また、図２の金属調加飾用部材１００は、金属蒸着フィルム１０の内層側に、接着剤層２０及び樹脂基板３０を有している。
【００１４】
＜金属蒸着フィルム＞
金属蒸着フィルムは、透明基材上に気相金属蒸着膜を有するものである。
透明基材と気相金属蒸着膜との間には、密着性を向上するためのプライマー層を有していてもよい。
【００１５】
＜＜透明基材＞＞
透明基材は、気相金属蒸着膜の支持体としての役割を有する。また、透明基材は、外層側に配置され、金属調加飾用部材に耐擦傷性を付与する役割を有する。
【００１６】
本発明では、透明基材として、ゴム粒子及びバインダー樹脂を含む透明樹脂基材を用いる。
透明基材がゴム粒子を含有することで、成形時に透明基材を割れ難くして、成形性を良好にすることができる。その一方、透明基材がゴム粒子を含有すると、樹脂基板の乾燥工程等の加熱処理によって金属光沢が低下する場合がある。この理由は下記のように考えられる。
【００１７】
（金属光沢が低下する理由）
金属調加飾用部材は、金属蒸着フィルムの内層側に積層する樹脂基板の水分を排出することなどを目的として、成形加工の前に加熱処理される場合がある。この水分排出を目的とした成形前の加熱処理の際に、金属蒸着フィルムの透明基材の表面近傍に微細な寸法変化が生じていると考えられる。具体的には、ゴム粒子を含有する透明基材は、表面近傍にゴム粒子が存在する箇所と、表面近傍にゴム粒子が存在しない箇所とで、熱挙動が微妙に異なっていると考えられる。そして、この微小領域の熱挙動の相違によって、通常は図３のように整然と配列されている気相金属蒸着膜の島部が、図４又は図５のように乱れ、金属光沢が低下すると考えられる。
なお、金属調加飾用部材が、金属蒸着フィルムの内層側に樹脂基板等の他の層を有する場合、他の層を形成する過程で金属蒸着フィルムの透明基材に高熱がかかる場合には、この時の熱によっても前述したような金属光沢の低下が生じる。例えば、金属調加飾用部材が後述する樹脂基板を有する場合において、金属蒸着フィルムの透明基材に高熱がかかる状況で金属貼着フィルムと樹脂基板とをラミネートすると、この時の熱によって前述したような金属光沢の低下が生じる。
【００１８】
図４と図５とを対比すると、図４よりも図５の方が気相金属蒸着膜の島部の乱れが小さくなっている。本発明の条件１を満たすためには、図５のように気相金属蒸着膜の島部の乱れを小さくすることが重要であると考えられる。図５のように気相金属蒸着膜の島部の乱れを小さくするためには、下記（１）〜（４）の手段が考えられる。下記（１）〜（４）の詳細な手段については後述する。
（１）ゴム粒子の粒子径を小さくして、透明基材の熱挙動が相違する微小領域をより小さな領域とする。
（２）透明基材中のゴム粒子を均一に分散し、透明基材の熱挙動が相違する微小領域が大きくなることを抑制する。
（３）気相金属蒸着膜の島部の割合を低くして、島部が過剰に乱れることを抑制する。
（４）透明基材と気相金属蒸着膜との間にプライマー層を形成して、透明基材の微小領域における熱挙動の相違が気相金属蒸着膜に伝わることを抑制する。
【００１９】
上記のような微小領域の島部の動きによる金属光沢の変動は、汎用的な測定である鏡面光沢度では明確に区別しにくいが、人間の目には、背景の映り込みの鮮明性によって明確に区別できる。具体的には、気相金属蒸着膜が図５の状態の金属蒸着フィルムに映り込む背景は、気相金属蒸着膜が図４の状態の金属蒸着フィルムに映り込む背景よりも、輪郭がくっきりして明りょうに視認できる。また、上記のような微小領域の島部の動きによる金属光沢の変動を客観的に測定し得る手法として、ウェーブスキャン装置（ＢＹＫジャパン社製、商品名：ウェーブスキャン  デュアル  ＡＷ−４８４０）等を用いた写像鮮明性（ＤＯＩ（Ｄｉｓｔｉｎｃｔｎｅｓｓ  ｏｆ  Ｉｍａｇｅ））を測定する手法が挙げられる。なお、微小領域の島部の動きによる金属光沢の変動は、２０度鏡面光沢度（Ｇ２０）と、ピーク反射率（Ｒｓｐｅｃ）との比によっても測定し得ると考えられる。ピーク反射率（Ｒｓｐｅｃ）とは、２０度±０．０９９０５度の狭い角度範囲での光沢度である。
【００２０】
透明基材のバインダー樹脂としては、ポリエチレン、ポリプロピレンなどのポリオレフィン系樹脂、ポリ塩化ビニル、ポリ塩化ビニリデン、ポリビニルアルコール、エチレン・酢酸ビニル共重合体、エチレン・ビニルアルコール共重合体などのビニル系樹脂、ポリエチレンテレフタレート、ポリエチレンナフタレート、ポリブチレンテレフタレートなどのポリエステル系樹脂、ポリ（メタ）アクリル酸メチル、ポリ（メタ）アクリル酸エチルなどのアクリル系樹脂、ポリスチレン等のスチレン系樹脂、ナイロン６又はナイロン６６などで代表されるポリアミド系樹脂などが挙げられる。
これらの樹脂の中でも、耐光性に優れ、高硬度で傷がつきにくく、さらには、屈折率が低いため透明性に優れるとともに傷が目立ちにくい、アクリル系樹脂が好適である。アクリル系樹脂の含有量は、透明基材の全バインダー樹脂の５０質量％以上であることが好ましく、７０質量％以上であることがより好ましく、９０質量％以上であることがさらに好ましい。
【００２１】
バインダー樹脂としてのアクリル系樹脂は、メタクリル酸エステルの単独重合体や、メタクリル酸エステルを主成分とする共重合体が好適である。メタクリル酸エステルとしては、通常メタクリル酸のアルキルエステルが用いられ、そのアルキル基は、炭素数１〜４程度でよい。共重合体とする場合は、アクリル酸エステルや、芳香族ビニル化合物及びビニルシアン化合物などが用いられる。
このようなアクリル系樹脂は、例えば、炭素数１〜４のアルキル基を有するメタクリル酸アルキル５０〜１００質量％と、アクリル酸エステル０〜５０質量％と、これらと共重合可能な他のビニル単量体０〜４９質量％の重合によって得ることができる。ここで、アクリル酸エステルは、好ましくは０．１〜５０質量％、より好ましくは１〜５０質量％の範囲で用いられ、メタクリル酸アルキルの好ましい共重合割合は５０〜９９質量％、より好ましい共重合割合は５０〜９９．９質量％である。
【００２２】
ゴム粒子は、弾性体層を有する粒子である。
ゴム粒子は、透明性の観点から、弾性体層の外殻に、バインダー樹脂と同系統の樹脂を含む層を有することが好ましい。言い換えると、透明性の観点から、ゴム粒子は外殻にバインダー樹脂と同系統の樹脂を含むことが好ましい。例えば、バインダー樹脂としてアクリル系樹脂を含み、ゴム粒子の外殻にアクリル系樹脂を含むことが好ましい。
また、透明性をより良好にする観点からは、ゴム粒子の弾性体層、ゴム粒子の外殻及びバインダー樹脂に同系統の成分を含むことが好ましい。
【００２３】
また、透明性の観点から、ゴム粒子の弾性体層の屈折率をｎ０、ゴム粒子の外殻の屈折率をｎ１、バインダー樹脂の屈折率をｎ２とした際に、下記式（Ａ）を満たすことが好ましく、下記式（Ａ）及び（Ｂ）を満たすことがより好ましい。
０．９８≦ｎ１／ｎ２≦１．０２  （Ａ）
０．９８≦ｎ０／ｎ１≦１．０２  （Ｂ）
【００２４】
ゴム粒子は、例えば、弾性重合体を得た後、該弾性重合体の存在下で外殻を構成する成分を重合することにより得ることができる。
例えば、アクリル酸アルキル５０〜９９．９質量％と、これと共重合可能な他のビニル単量体０〜４９．９質量％と、共重合性の架橋性単量体０．１〜１０質量％を重合して得られる層を有する弾性共重合体１００質量部の存在下に、メタクリル酸エステル５０〜１００質量％と、アクリル酸エステル０〜５０質量％と、これらと共重合可能な他のビニル単量体の少なくとも１種０〜４９質量％とからなる単量体組成物１０〜４００質量部を重合させることにより、コア（弾性共重合体を含む層）の表面に、外殻（単量体組成物から形成される重合層）を備えたゴム含有重合体を得ることができる。
【００２５】
上記のゴム含有重合体は、例えば、弾性共重合体用の上記成分を乳化重合法等により、少なくとも一段の反応で重合させて弾性共重合体を得、この弾性共重合体の存在下、上記したメタクリル酸エステルを含む単量体を乳化重合法等により、少なくとも一段の反応で重合させて製造することができる。このような複数段階の重合により、後段で用いるメタクリル酸エステルを含む単量体は弾性共重合体にグラフト共重合され、グラフト鎖を有する架橋弾性共重合体が生成する。すなわち、このゴム含有重合体は、アクリル酸アルキルをゴムの主成分として含む多層構造を有するグラフト共重合体となる。なお、弾性共重合体の重合を二段以上で行う場合、又はその後のメタクリル酸エステルを主成分とする単量体の重合を二段以上で行う場合には、いずれも、各段の単量体組成ではなく、全体としての単量体組成が上記範囲内にあればよい。
【００２６】
上記のゴム含有重合体において、弾性共重合体を構成するために用いるアクリル酸アルキルとしては、例えば、アルキル基の炭素数が１〜８のものが挙げられる。なかでも、アクリル酸ブチルやアクリル酸２−エチルヘキシルのような、アルキル基の炭素数が４〜８のものが好ましい。
ゴム含有重合体において、弾性共重合体を構成するために所望に応じて用いられ、アクリル酸アルキルと共重合可能な他のビニル単量体としては、メタクリル酸メチル、メタクリル酸エチル、メタクリル酸ブチル、メタクリル酸シクロヘキシルのようなメタクリル酸アルキル、スチレン、アクリロニトリルなどが好ましい。
【００２７】
ゴム含有重合体において、弾性共重合体を構成するために用いる共重合性の架橋性単量体は、１分子内に重合性炭素−炭素二重結合を少なくとも２個有するものであればよく、例えば、エチレングリコールジメタクリレート、ブタンジオールジメタクリレートのようなグリコール類の不飽和カルボン酸ジエステル、アクリル酸アリル、メタクリル酸アリル、ケイ皮酸アリルのような不飽和カルボン酸のアルケニルエステル、フタル酸ジアリル、マレイン酸ジアリル、トリアリルシアヌレート、トリアリルイソシアヌレートのような多塩基酸のポリアルケニルエステル、トリメチロールプロパントリアクリレートのような多価アルコールの不飽和カルボン酸エステル、ジビニルベンゼンなどを挙げることができる。なかでも、不飽和カルボン酸のアルケニルエステルや多塩基酸のポリアルケニルエステルが好ましい。これらの架橋性単量体は、それぞれ単独で、又は必要により２種以上組み合わせて使用することができる。
【００２８】
弾性共重合体にグラフトさせるメタクリル酸エステルとしては、メタクリル酸のアルキルエステルが好ましく、例えば、メタクリル酸メチル、メタクリル酸エチル、メタクリル酸ブチル、メタクリル酸２−エチルヘキシル、メタクリル酸シクロヘキシルなどが挙げられる。アクリル酸エステルとしては、例えば、アクリル酸メチル、アクリル酸ブチル、アクリル酸シクロヘキシルのようなアクリル酸アルキルが挙げられ、またメタクリル酸エステル及び／又はアクリル酸エステルに共重合可能な他のビニル単量体としては、特に限定されないが、例えば、スチレン、アクリロニトリルなどが挙げられる。
【００２９】
グラフトさせる単量体は、弾性共重合体１００質量部に対し、好ましくは１０〜４００質量部、より好ましくは２０〜２００質量部使用し、少なくとも一段以上の反応で重合することができる。ここでグラフトさせる単量体の使用量を１０質量部以上にすると、弾性共重合体の凝集が生じにくく、透明性が良好となる。
【００３０】
また、上記の弾性共重合体層のさらに内側には、メタクリル酸エステルを主体とする硬質重合体層を設けることができる。この場合には、最内層を構成する硬質層の単量体をまず重合させ、得られる硬質重合体の存在下で、上記の弾性共重合体を構成する単量体を重合させ、さらに得られる弾性共重合体の存在下で、上記のメタクリル酸エステルを主体とし、グラフトさせる単量体を重合させればよい。ここで、最内層となる硬質層は、メタクリル酸エステル７０〜１００質量％と、それと共重合可能な他のビニル単量体０〜３０質量％とからなる単量体を重合させたものが好ましい。この際、他のビニル単量体の一つとして、共重合性の架橋性単量体を用いるのも有効である。メタクリル酸エステルとしては、メタクリル酸アルキル、特にメタクリル酸メチルが有効である。
【００３１】
ゴム粒子の平均粒子径は０．０５〜０．４０μｍであることが好ましく、０．１０〜０．３０μｍであることがより好ましい。ゴム粒子の平均粒子径を０．０５μｍ以上とすることにより、透明基材の耐衝撃性を良好にしやすくでき、ゴム粒子の平均粒子径を０．４０μｍ以下とすることにより、透明基材の透明性を良好にしやすくできる。なお、条件１を満たしやすくする観点からは、ゴム粒子の平均粒子径は０．３０μｍ以下であることが好ましい。
ゴム粒子の平均粒子径は、例えば、透明基材を垂直に切断したサンプルを作製し、該サンプルのゴム粒子又はゴム粒子以外の素材を酸化ルテニウム等の染色剤で染色し、染色したサンプルの透過電子像を電子顕微鏡で撮像し、撮像された２０個の粒子の直径の平均値として算出できる。
なお、ゴム粒子の平均粒子径は、重合開始剤の種類や量、また重合時間などを調節することによって、適当な値に設定することが可能である。
【００３２】
ゴム粒子は、上記の平均粒子径の範囲において、平均粒子径の小さい粒子と、平均粒子径の大きい粒子とを含むことが好ましい。平均粒子径の小さなゴム粒子を用いることにより、透明基材の熱挙動が異なる微小領域がより小さな領域となり、気相金属蒸着膜の島部の乱れが小さくなり、条件１を満たしやすくなると考えられる。さらに、平均粒子径の小さいゴム粒子に加えて平均粒子径の大きいゴム粒子を含むことにより、条件１を満たしやすくしつつ、耐衝撃性を良好にすることができる。
平均粒子径の小さいゴム粒子の平均粒子径は０．０５μｍ以上０．２０μｍ未満であることが好ましく、０．０７μｍ以上０．１８μｍ以下であることがより好ましい。また、平均粒子径の大きいゴム粒子の平均粒子径は０．２０μｍ以上０．４０μｍ以下であることが好ましく、０．２０μｍ以上０．３０μｍ以下であることがより好ましい。
【００３３】
平均粒子径の小さいゴム粒子の含有量をＭ１、平均粒子径の大きいゴム粒子の含有量をＭ２とした場合、１≦Ｍ１／Ｍ２であることが好ましく、２≦Ｍ１／Ｍ２≦３０であることがより好ましく、５≦Ｍ１／Ｍ２≦２０であることがさらに好ましい。
【００３４】
透明基材中のバインダー樹脂とゴム粒子との配合比は、バインダー樹脂の機能（例えば、アクリル樹脂の高い表面硬度）を維持しつつ、成形性を良好にする観点から、バインダー樹脂１００質量部を基準として、ゴム粒子が１０〜１０００質量部であることが好ましく、４０〜６００質量部であることがより好ましく、１００〜２５０質量部であることがさらに好ましい。
【００３５】
透明基材中には、ゴム粒子以外の粒子を含有していてもよい。ゴム粒子以外の粒子としては、平均粒子径０．０５μｍ以上０．２０μｍ未満の樹脂粒子が好ましい。平均粒子径０．０５μｍ以上０．２０μｍ未満の樹脂粒子は、ゴム粒子の分散性を高めやすくでき、透明基材の熱挙動が相違する微小領域が大きくなることを抑制し、条件１を満たしやすくできる。ゴム粒子以外の粒子の平均粒子径は、上述したゴム粒子の平均粒子径の算出方法に準じて算出できる。
【００３６】
ゴム粒子以外の粒子は、アクリル系樹脂粒子、スチレン系樹脂粒子及びメラミン系樹脂粒子等が挙げられる。これらの中でもアクリル系樹脂粒子が好ましい。
ゴム粒子以外の粒子の含有量は、ゴム粒子１００質量部に対して１０〜１００質量部であることが好ましく、２０〜７０質量部であることがより好ましい。
【００３７】
また、透明性の観点から、ゴム粒子の以外の粒子の屈折率をｎ３、バインダー樹脂の屈折率をｎ２とした際に、下記式（Ｃ）を満たすことが好ましい。
０．９８≦ｎ２／ｎ３≦１．０２  （Ｃ）
【００３８】
透明基材は、７５℃で３０分加熱した際の熱収縮率が１．０％以下であることが好ましく、０．７％以下であることがより好ましく、０．５％以下であることがさらに好ましい。透明基材の熱収縮率を低くすることにより、条件１を満たしやすくできる。
本明細書において、７５℃、３０分の熱収縮率は、ＪＩＳ  Ｋ７１３３：１９９９に準拠して測定したものであり、ＭＤ方向及びＴＤ方向の平均をいうものとする。
ただし、透明基材の熱収縮率が低くても、ゴム粒子を含有する透明基材の微小領域の熱挙動の相違が抑制されているとはいえない。このため、条件１を満たしやすくするためには、透明基材の熱収縮率を低くしつつ、上記（１）〜（４）から選ばれる手段を採用することが好ましい。
【００３９】
透明基材は、成形性及び気相金属蒸着膜の保護のバランスの観点から、５０〜２５０μｍであることが好ましく、６０〜２００μｍであることがより好ましく、７０〜１５０μｍであることがさらに好ましい。
透明基材の厚みは、例えば、垂直断面を電子顕微鏡等で観察することにより測定できる。
【００４０】
透明基材は、ＪＩＳ Ｋ７１３６：２０００のヘイズが５％以下であることが好ましく、３％以下であることがより好ましく、１％以下であることがさらに好ましい。
また、透明基材は、ＪＩＳ Ｋ７３６１−１：１９９７の全光線透過率が８５％以上であることが好ましく、９０％以上であることがより好ましい。
【００４１】
透明基材中には、必要に応じて、例えば、紫外線吸収剤等の光安定剤、酸化防止剤、滑剤及び帯電防止剤等の任意の添加剤を添加することができる。
【００４２】
＜＜気相金属蒸着膜＞＞
気相金属蒸着膜を構成する金属としては、インジウム、スズ、アルミニウム、ニッケル、銅、銀、金、白金、真鍮、クロム及び亜鉛等の金属、並びに、これらの合金等が挙げられる。これらの中でも、インジウム、スズ、アルミニウム、亜鉛及びこれらの合金から選ばれる１種以上を用いることが好ましい。
また、インジウム蒸着膜は、金属光沢に優れつつ、耐候性が良好である点で最も好ましい。さらに、インジウムは融点が低いため、インジウム蒸着膜は上述した島状構造を取りやすい傾向がある。よって、気相金属蒸着膜がインジウム蒸着膜の場合に、本発明の効果を発揮しやすい点で有効である。
【００４３】
気相金属蒸着膜の形成方法としては、真空蒸着法、スパッタリング法、イオンプレーティング法等が挙げられる。これらの中でも、あらゆる素材に処理可能である真空蒸着法が好ましい。
【００４４】
本発明では、気相金属蒸着膜を、金属蒸着フィルムの光学濃度（ＯＤ値）が０．５０〜１．２７となるように形成することが好ましい。
金属蒸着フィルムの光学濃度を０．５０以上とすることにより、乾燥前の金属調加飾用部材に十分な金属光沢を付与することができる。また、金属蒸着フィルムの光学濃度が高いことは、気相金属蒸着膜の島部の割合が高いことを意味する。このため、金属蒸着フィルムの光学濃度を１．２７以下とすることにより、金属調加飾用部材を乾燥工程で加熱する際に、気相金属蒸着膜の島部が過剰に乱れることが抑制され、乾燥後の金属光沢の低下を抑制しやすくできる。
金属蒸着フィルムの光学濃度は０．８０〜１．２５であることが好ましく、０．９０〜１．２３であることがより好ましく、０．９５〜１．２０であることがさらに好ましい。
【００４５】
本明細書において、光学濃度は、垂直入射した入射光の強度Ｉと垂直に透過した透過光の強度Ｔとを用いた「ｌｏｇ１０（Ｉ（λ）／Ｔ（λ）」によって示すことができる。（λ）は波長、Ｔ（λ） は波長帯における透過光量、Ｉ（λ）は波長帯に於ける入射光量を意味する。測定波長は人間の目の感度が高い５５５ｎｍとすることが好ましい。
本明細書において、光学濃度は２０箇所の測定値の平均値をいうものとする。また、光学濃度を測定する際は、透明基材側を光入射面とする。
金属蒸着フィルムの光学濃度は、実質的に気相金属蒸着膜の光学濃度に支配される。このため、金属蒸着フィルムの光学濃度は、例えば、蒸着の時間で調整することができる（蒸着時間を長くすると光学濃度が増加する。）。金属蒸着フィルムの光学濃度は、温度２３℃±５℃、湿度４０〜６５％の環境で測定することが好ましい。
【００４６】
＜＜プライマー層＞＞
透明基材と気相金属蒸着膜との間にはプライマー層を有することが好ましい。プライマー層は、透明基材と気相金属蒸着膜との密着性を高める役割を有する。また、プライマー層は、透明基材の微小領域における熱挙動の相違が気相金属蒸着膜に伝わることを抑制し、条件１を満たしやすくできる。
【００４７】
プライマー層は、例えば、アクリル系樹脂、塩化ビニル系樹脂、酢酸ビニル系樹脂、ポリエステル系樹脂及びウレタン系樹脂等の各種の樹脂から構成することができる。
プライマー層を構成する樹脂は、透明基材と気相金属蒸着膜との密着性を高める樹脂を選択することが好ましい。例えば、透明基材のバインダー樹脂がアクリル系樹脂を含む場合、プライマー層はアクリル系樹脂を含むことが好ましい。
【００４８】
また、プライマー層は、樹脂組成物の硬化物を含むことが好ましい。プライマー層が樹脂組成物の硬化物を含むことにより、透明基材の微小領域における熱挙動の相違が気相金属蒸着膜に伝わることをより抑制することができ、より条件１を満たしやすくできる。
樹脂組成物の硬化物としては、例えば、主剤としてのアクリルポリオールと、硬化剤としてのイソシアネート化合物との反応生成物（硬化物）が挙げられる。当該硬化物は、バインダー樹脂としてアクリル系樹脂を含む透明基材との密着性を良好にし得る点でも好適である。
【００４９】
アクリルポリオールとしては、分子中に水酸基を２個以上有するアクリルポリマーであれば、特に制限されない。アクリルポリオールとしては、水酸基含有アクリレートと、水酸基含有アクリレートと共重合可能な共重合性ビニルモノマーとを、共重合させることによって得られる共重合体が好ましい。
水酸基含有アクリレートとしては、例えば、２−ヒドロキシエチル（メタ）アクリレート、ヒドロキシプロピル（メタ）アクリレート、ヒドロキシブチル（メタ）アクリレート、２，２−ジヒドロキシメチルブチル（メタ）アクリレート、ポリヒドロキシアルキルマレエート、ポリヒドロキシアルキルフマレートなどが挙げられる。好ましくは、２−ヒドロキシエチル（メタ）アクリレートなどが挙げられる。
共重合性ビニルモノマーとしては、例えば、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｓ−ブチル（メタ）アクリレート、ｔ−ブチル（メタ）アクリレート、ペンチル（メタ）アクリレートなどのアルキル（メタ）アクリレートが挙げられる。また、例えば、スチレン、ビニルトルエン、α−メチルスチレンなどの芳香族ビニル、例えば、（メタ）アクリロニトリルなどのシアン化ビニル、例えば、（メタ）アクリル酸、フマル酸、マレイン酸、イタコン酸などのカルボキシル基を含むビニルモノマー、または、そのアルキルエステル、例えば、エチレングリコールジ（メタ）アクリレート、ブチレングリコールジ（メタ）アクリレート、ヘキサンジオールジ（メタ）アクリレート、オリゴエチレングリコールジ（メタ）アクリレート、トリメチロールプロパンジ（メタ）アクリレート、トリメチロールプロパントリ（メタ）アクリレートなどのアルカンポリオールポリ（メタ）アクリレートなどが挙げられる。
アクリルポリオールは、これら水酸基含有アクリレート、及び共重合性ビニルモノマーを、適当な溶剤および重合開始剤の存在下において共重合させることにより得ることができる。
前記アクリルポリオールの数平均分子量は、５，０００〜５０，０００が好ましく、１０，０００〜３０，０００がさらに好ましい。アクリルポリオールの数平均分子量は、ゲル・パーミエーション・クロマトグラフィー（ＧＰＣ）法により測定したポリスチレン換算の分子量である。
【００５０】
イソシアネート化合物としては、芳香族系、脂肪族系の各種イソシアネート化合物等を使用できる。トリレンジイソシアネート（ＴＤＩ）、ジフェニルメタンジイソシアネート（ＭＤＩ）、キシリレンジイソシアネート（ＸＤＩ）、ヘキサメチレンジイソシアネート（ＨＤＩ）、及びイソホロンジイソシアネート（ＩＰＤＩ）から選ばれる１種以上であることが好ましい。この中で、ＴＤＩがさらに好ましい。
【００５１】
アクリルポリオールの水酸基に対するイソシアネート化合物のイソシアネート基のモル比（イソシアネート基／水酸基）は、０．５〜５．０であることが好ましく、１．０〜４．０であることがより好ましい。該モル比を０．５以上とすることにより、条件１を満たしやすくすることができ、該モル比を５．０以下とすることにより、成形時にクラックが生じることを抑制しやすくできる。
【００５２】
プライマー層の厚みは０．５〜１０μｍであることが好ましく、１〜５μｍであることがより好ましい。
プライマー層中には、紫外線吸収剤、光安定剤等の添加剤を含有してもよい。
【００５３】
本発明の金属調加飾用部材は、下記条件１を満たすことを要する。
＜条件１＞
ウェーブスキャン装置を用いて、金属調加飾用部材の外層側から測定した写像鮮明性の値をＤ１とする。前述の測定を行った金属調加飾用部材を７５℃で７２時間乾燥する。金属調加飾用部材の外層側の表面温度を室温まで放冷した後、ウェーブスキャン装置を用いて、乾燥した金属調加飾用部材の外層側から測定される写像鮮明性をＤ２とする。かかる前提において、Ｄ２／Ｄ１が０．９４０以上を示す。
【００５４】
条件１を満たすことは、加熱乾燥前の金属調加飾用部材の写像鮮明性に対して、加熱乾燥後の金属調加飾用部材の写像鮮明性が大きく低下していないことを意味している。一方、Ｄ２／Ｄ１が０．９４０未満であり条件１を満たさない場合、加熱乾燥後の写像鮮明性の低下が大きく、加熱乾燥後に期待した金属光沢を維持できていないものとなる。条件１において、Ｄ２／Ｄ１は０．９５０以上であることが好ましく、０．９６０以上であることがより好ましく、０．９７０以上であることがさらに好ましい。Ｄ２／Ｄ１の上限は特に限定されないが０．９９９程度である。
【００５５】
条件１において、Ｄ１（初期状態の金属調加飾用部材の写像鮮明性）は、温度は２３℃±５℃、湿度４０〜６５％の環境で測定することが好ましい。金属調加飾用部材が、金属蒸着フィルムの内層側に樹脂基板等の他の層を有する場合、他の層を形成する過程で金属蒸着フィルムの透明基材に高熱がかかる場合には、そのような高熱がかかる前の状態の構成においてＤ１を測定することが好ましい。高熱とは例えば７０℃以上の熱である。
また、条件１において、金属調加飾用部材を７５℃で７２時間乾燥した後は、温度は２３℃±５℃、湿度４０〜６５％の環境で放冷することが好ましい。また、条件１において、室温とは、２３℃±５℃を意味する。
また、条件１において、Ｄ１及びＤ２は２０箇所の測定値の平均値をいうものとする。
【００５６】
＜その他の層＞
金属調加飾用部材は、上記に例示した以外の層を有していてもよい。
【００５７】
＜＜保護層＞＞
金属調加飾用部材は、金属蒸着フィルムの外層側（透明基材の外層側）に保護層を有していてもよい。
【００５８】
保護層は、耐擦傷性の観点から、硬化性樹脂組成物の硬化物を含むことが好ましい。硬化性樹脂組成物の硬化物は、熱硬化性樹脂組成物の硬化物、電離放射線硬化性樹脂組成物の硬化物が挙げられ、これらの中でも電離放射線硬化性樹脂組成物の硬化物が好ましい。
【００５９】
熱硬化性樹脂組成物は、少なくとも熱硬化性樹脂を含む組成物であり、加熱により、硬化する樹脂組成物である。熱硬化性樹脂としては、アクリル樹脂、ウレタン樹脂、フェノール樹脂、尿素メラミン樹脂、エポキシ樹脂、不飽和ポリエステル樹脂、シリコーン樹脂等が挙げられる。熱硬化性樹脂組成物には、これら硬化性樹脂に、必要に応じて硬化剤が添加される。
【００６０】
電離放射線硬化性樹脂組成物は、電離放射線硬化性官能基を有する化合物（以下、「電離放射線硬化性化合物」ともいう）を含む組成物である。電離放射線硬化性官能基としては、（メタ）アクリロイル基、ビニル基、アリル基等のエチレン性不飽和結合基、及びエポキシ基、オキセタニル基等が挙げられる。
電離放射線硬化性樹脂としては、エチレン性不飽和結合基を有する化合物が好ましい。また、金属調加飾用部材を製造する過程で樹脂層が傷つくことを抑制する観点からは、電離放射線硬化性樹脂としては、エチレン性不飽和結合基を２つ以上有する化合物がより好ましく、中でも、エチレン性不飽和結合基を２つ以上有する、多官能性（メタ）アクリレート系化合物が更に好ましい。多官能性（メタ）アクリレート系化合物としては、モノマー及びオリゴマーのいずれも用いることができる。
なお、電離放射線とは、電磁波又は荷電粒子線のうち、分子を重合あるいは架橋し得るエネルギー量子を有するものを意味し、通常、紫外線（ＵＶ）又は電子線（ＥＢ）が用いられるが、その他、Ｘ線、γ線などの電磁波、α線、イオン線などの荷電粒子線も使用可能である。
【００６１】
保護層の厚みは、０．５〜３０μｍであることが好ましく、１〜２０μｍであることがより好ましく、３〜１０μｍであることがさらに好ましい。
【００６２】
＜＜樹脂基板＞＞
金属調加飾用部材の金属蒸着フィルムの内層側には樹脂基板を有することが好ましい。
樹脂基板は、例えば、金属調加飾用部材の強度を高めたり、金属調加飾用部材から形成した金属調加飾成形体の形状を保持したりする役割を有する。
【００６３】
樹脂基板の厚みは特に制限されず、例えば、０．１〜１０ｍｍの範囲で適宜選択すればよい。なお、金属蒸着フィルムの内層側には、複数枚の樹脂基板を有していてもよい。
【００６４】
樹脂基板は透明であってもよいが、樹脂基板の表面反射を抑制するために、白を除く無彩色（灰色、黒色）であることが好ましく、黒色であることがより好ましい。
このため、樹脂基板は、無彩色とするための顔料を含むことが好ましい。樹脂基板の顔料としては、黒色顔料の単独でもよいし、黒色顔料と他の顔料（白色顔料等）との混合であってもよい。
【００６５】
樹脂基板のバインダー樹脂は、ポリエチレン、ポリプロピレン、ポリブテン、ポリメチルペンテン、エチレン−プロピレン共重合体、エチレン−プロピレン−ブテン共重合体、オレフィン系熱可塑性エラストマー等のポリオレフィン系樹脂、ＡＢＳ（アクリロニトリル−ブタジエン−スチレン共重合体）樹脂、スチレン樹脂、塩化ビニル樹脂、アクリル系樹脂、ポリカーボネート樹脂等が挙げられる。
これらのバインダー樹脂の中でも成形時のクラックを抑制する観点から、ＡＢＳ樹脂を含むことが好ましい。
樹脂基板の全バインダー樹脂に対するＡＢＳ樹脂の割合は、５０質量％以上であることが好ましく、７０質量％以上であることがより好ましく、９０質量％以上であることがさらに好ましい。
【００６６】
樹脂基板には、必要に応じて、例えば、紫外線吸収剤等の光安定剤、可塑剤、充填剤、酸化防止剤、滑剤、帯電防止剤等の任意の添加剤を添加することができる。
【００６７】
樹脂基板は、７５℃で３０分加熱した際の熱収縮率が１．０％以下であることが好ましく、０．５％以下であることがより好ましく、０．１％以下であることがさらに好ましい。樹脂基板の熱収縮率を低くすることにより、樹脂基板を起因とする金属光沢の低下を抑制しやすくできる。
【００６８】
＜＜接着剤層＞＞
接着剤層は、金属調加飾用部材を構成する各層の接着性を高めるために、必要に応じて形成される層である。接着剤層は、例えば、金属蒸着フィルムと樹脂基板との間に配置することが好ましい。また、樹脂基板を複数有する場合、樹脂基板の間に接着剤層を配置することが好ましい。
接着剤層は、感熱接着剤層及び感圧接着剤層（粘着層）が挙げられる。感圧接着剤層（粘着層）は、貼り合せプロセスの簡便さからより好ましい。
【００６９】
感熱性又は感圧性の樹脂としては、汎用のアクリル系樹脂、ウレタン系樹脂、ポリエステル系樹脂、シリコーン系樹脂、塩化ビニル系樹脂若しくは酢酸ビニル系樹脂、又はこれらの２種以上の混合物若しくは共重合体を用いることができる。
接着剤層の厚みは、接着剤の種類に応じて、０．１〜１００μｍ程度の範囲で調整すればよい。
【００７０】
＜金属調加飾用部材の積層構成＞
金属調加飾用部材の積層構成の具体例としては、例えば、下記（Ａ１）〜（Ａ４）が挙げられる。なお、「／」は各層の境界を意味する。また、左側が金属調加飾用部材の外層側、右側は内層側を意味する。
（Ａ１）透明基材／気相金属蒸着膜
（Ａ２）透明基材／プライマー層／気相金属蒸着膜
（Ａ３）透明基材／気相金属蒸着膜／接着剤層／樹脂基板
（Ａ４）透明基材／プライマー層／気相金属蒸着膜／接着剤層／樹脂基板
【００７１】
＜金属調加飾用部材の用途＞
本発明の金属調加飾用部材は、高度な意匠性が求められる各種の成形体（例えば、通信機器、自動車等の車両体の内外装、家電製品、家具等の部材）に好適に用いることができる。
【００７２】
［金属調加飾成形体］
本発明の金属調加飾成形体は、上述した本発明の金属調加飾用部材から形成されてなるものである。
【００７３】
＜金属調加飾成形体の製造方法＞
金属調加飾成形体は、例えば、下記（ｙ１）〜（ｙ２）の工程を有する真空成形により、製造することができる。
（ｙ１）金属調加飾用部材を、所定形状の成形面を有する成形型上に設置した後、当該金属調加飾用部材を加熱、軟化させる（成形型上で金属調加飾用部材をドローダウンさせる）。成形型が雄型の場合は、金属調加飾用部材の内層側が成形型（雄型）側を向くように配置し、成形型が雌型の場合は、金属調加飾用部材の外層側が成形型（雌型）側を向くように配置する。
（ｙ２）成形型側から真空吸引して、軟化した金属調加飾用部材を成形型の成形面に沿って密着させることにより、金属調加飾用部材を成形する。
【００７４】
なお、工程（ｙ１）の前に、金属調加飾用部材の内層側と被着体とを貼り合わせた積層体を作製し、該積層体を真空成形してもよい。また、金属調加飾用部材が樹脂基板を有する場合には、工程（ｙ１）の前に、加熱による水分除去工程を行うことが好ましい。
【実施例】
【００７５】
以下、実施例及び比較例を挙げて本発明を具体的に説明する。なお、本発明は、実施例に記載の形態に限定されるものではない。
【００７６】
１．測定、評価
金属調加飾用部材について以下の評価、測定を行った。結果を表１に示す。
【００７７】
１−１．光学濃度（ＯＤ値）の測定
グレタグマクベス社製の透過濃度計（商品名：Ｄ２００−ＩＩ、測定チューブ「Ｖ（λ）」）を用い、実施例及び比較例の金属調加飾用部材を構成する金属蒸着フィルムのＯＤ値を測定した。測定チューブとして選択した「Ｖ（λ）」は、中心となる最大波長域が５５５ｎｍである。
【００７８】
１−２．初期の金属光沢
成形前の加熱を行っていない初期状態の金属調加飾用部材の金属光沢を目視で評価した。金属光沢が良好なものを２点、どちらとも言えないものを１点、金属光沢が不十分なものを０点として、２０人が評価し、平均点を算出した。そして、平均点ごとに下記の基準でランク分けした。
Ａ：平均点が１．５以上
Ｂ：平均点が１．０以上１．５未満
Ｃ：平均点が１．０未満
【００７９】
１−３．映り込みの鮮明性の変化
ウェーブスキャン装置（ＢＹＫジャパン社製、商品名：ウェーブスキャン  デュアル  ＡＷ−４８４０）を用い、実施例１〜３及び比較例１〜２の金属調加飾用部材（成形前の乾燥処理を行っていない金属調加飾用部材）の透明基材側から写像鮮明性（Ｄ１）を測定した。前記測定装置上における写像鮮明性の表示項目は「ＤＯＩ（Ｄｉｓｔｉｎｃｔｎｅｓｓ  ｏｆ  Ｉｍａｇｅ）」である。同様に、成形前の乾燥処理（７５℃７２時間）を行った実施例１〜３及び比較例１〜２の金属調加飾用部材の透明基材側から写像鮮明性（Ｄ２）を測定した。
「乾燥後のＤＯＩ／初期のＤＯＩ（Ｄ２／Ｄ１）」を表１に示す。「Ｄ２／Ｄ１」が０．９４０以上であれば、初期のＤＯＩからの鮮明性の変化が少なく、乾燥後に期待した金属光沢を維持できているといえる。
【００８０】
２．金属調加飾用部材の作製
［実施例１］
アクリル系ゴム粒子を含有する厚み１２５μｍのアクリル樹脂系フィルムからなる透明基材１（住友化学社の商品名「テクノロイ（登録商標）Ｓ０１４Ｇ」、全光線透過率：９２％、ヘイズ：０．４％、７５℃３０分の熱収縮率０．５％以下）上に、下記プライマー層形成用塗布液１を塗布、乾燥し、厚み２μｍのプライマー層を形成した。
次いで、プライマー層上に、真空蒸着法により、表１の光学濃度となるように蒸着時間を調整してインジウム蒸着膜を形成し、金属蒸着フィルムを得た。
次いで、アクリル系感圧接着剤（綜研化学社製、商品名：ＳＫダイン２０９４、固形分２５質量％）１００質量部に対して、エポキシ系架橋剤（綜研化学社製、商品名：Ｅ−ＡＸ、固形分５質量％）０．２７質量部を混合し、接着剤層用組成物を得た。シリコーン剥離処理した厚み３８μｍのポリエステルフィルム（東洋紡社製、商品名：Ｅ７３０４）の離型処理面に、接着剤層用組成物を乾燥後の厚みが４０μｍになるように塗布、乾燥し、感圧接着剤層を形成した。
次いで、感圧接着剤層と、金属蒸着フィルムのインジウム蒸着膜側とを貼り合わせた積層体を得た。該積層体を４０℃環境で３日間エイジング処理を行った後、シリコーン剥離処理した厚み３８μｍのポリエステルフィルムを剥離し、露出した感圧接着剤層と、樹脂基板（厚み３．０ｍｍの黒色ＡＢＳ樹脂フィルム、７５℃３０分の熱収縮率０．１％以下）とを貼り合わせ、実施例１の金属調加飾用部材を得た。
【００８１】
＜プライマー層形成用塗布液１＞
・アクリルポリオール：１００質量部
（荒川化学工業株式会社製、商品名：アラコートＤＡ１０５）
・イソシアネート系化合物：４０質量部
（荒川化学工業株式会社製、商品名：アラコートＣＬ１０２Ｈ）
・メチルエチルケトン：２５質量部
・酢酸ブチル：２０質量部
【００８２】
［実施例２］
蒸着時間を変更し、金属蒸着フィルムの光学濃度を表１の値に変更した以外は、実施例１と同様にして、実施例２の金属調加飾用部材を得た。
【００８３】
［実施例３］
透明基材１を、アクリル系ゴム粒子を含有する厚み１２５μｍのアクリル樹脂系フィルムからなる透明基材２（カネカ社の品番「０１５ＮＡＨ」、全光線透過率：９２％、ヘイズ：０．６％、７５℃３０分の熱収縮率０．５％以下）に変更し、プライマー層形成用塗布液１を下記のプライマー層形成用塗布液２に変更した以外は、実施例１と同様にして、実施例３の金属調加飾用部材を得た。
【００８４】
＜プライマー層形成用塗布液２＞
・アクリルポリオール：１００質量部
（荒川化学工業株式会社製、商品名：アラコートＤＡ１０５）
・イソシアネート系化合物：１６０質量部
（荒川化学工業株式会社製、商品名：アラコートＣＬ１０２Ｈ）
・メチルエチルケトン：２５質量部
・酢酸ブチル：２０質量部
【００８５】
［比較例１］
透明基材１を前記透明基材２に変更し、プライマー層形成用塗布液１を下記のプライマー層形成用塗布液３に変更した以外は、実施例１と同様にして、比較例１の金属調加飾用部材を得た。
【００８６】
＜プライマー層形成用塗布液３＞
・アクリルポリオール：１００質量部
（荒川化学工業株式会社製、商品名：アラコートＤＡ１０５）
・イソシアネート系化合物：１４０質量部
（荒川化学工業株式会社製、商品名：アラコートＣＬ１０２Ｈ）
・メチルエチルケトン：２５質量部
・酢酸ブチル：２０質量部
【００８７】
［比較例２］
透明基材１を前記透明基材２に変更した以外は、実施例１と同様にして、比較例２の金属調加飾用部材を得た。
【００８８】
３．成形前の乾燥処理、金属調加飾成形体の作製
実施例及び比較例の金属調加飾用部材を、７５℃で７２時間、加熱乾燥して樹脂基板の水分を排出した。その後、実施例１〜３及び比較例１〜２の金属調加飾用部材の透明基材側の面から、上記１−３のＤＯＩの測定を行った。
次いで、所望の成形形状の型を用い、該金属調加飾用部材の樹脂基板（黒色ＡＢＳ樹脂フィルム）側の面を該型に向けて配置して真空成形し（樹脂基板到達温度１５０℃）、実施例１〜３及び比較例１〜２の金属調加飾成形体を得た。
得られた金属調加飾成形体を、透明基材側から蛍光灯の照明下の室内で目視で観察したところ、何れもクラックは確認できなかった。
【００８９】
【表１】
2019209551.tif 000003
【００９０】
表１の結果から、実施例の金属調加飾用部材は、加熱乾燥後の金属調加飾成形体の背景の映り込みの鮮明性の低下を抑制し、金属光沢の低下を抑制し得ることが確認できる。
なお、実施例１と比較例２とのＤＯＩ比の違いは、透明基材の違いによるものと考えられる。具体的には、実施例１の透明基材（透明基材１）は、上記（１）及び／又は（２）の手段を採用しているものと推察される。
また、実施例３と、比較例１及び２とのＤＯＩ比の違いは、プライマー層の硬化度の違い（≒イソシアネート基と水酸基のモル比の違い）によるものと考えられる。
また、実施例１と実施例２とのＤＯＩ比の違いは、気相金属蒸着膜の島部の割合の違い（≒金属蒸着フィルムのＯＤ値の違い）によるものと考えられる。
【符号の説明】
【００９１】
１０：金属蒸着フィルム
１１：透明基材
１２：気相金属蒸着膜
１２ａ：島部
１３：プライマー層
２０：接着剤層
３０：樹脂基板
１００：金属調加飾用部材
【図１】
2019209551.tif 000004
【図２】
2019209551.tif 000005
【図３】
2019209551.tif 000006
【図４】
2019209551.tif 000007
【図５】
2019209551.tif 000008